(57)【要約】【課題】  Ｘ線の吸収損失の低い導波モードを発現することが可能で、またＸ線の伝搬損失を変化させることが可能なＸ線導波路を提供する。【解決手段】  物質の屈折率実部が１以下となる波長帯域のＸ線を導波させるためのコアと、前記コアに前記Ｘ線を閉じ込めるためのクラッドと、を有するＸ線導波路であって、前記コアが、屈折率実部が異なる複数の物質からなる複数の基本構造が周期的に配されて形成されている周期性構造体を含み、前記コアと前記クラッド間に、前記コアを構成する複数の物質のうちの最も電子密度の高い物質よりも電子密度の低い物質からなる低電子密度層が設けられており、かつ前記クラッドと低電子密度層との界面における前記Ｘ線の全反射臨界角が、前記コアの周期性構造体の基本構造の周期性に起因するブラッグ角よりも大きいＸ線導波路。【選択図】  図１
2012068125.tif 000002
【特許請求の範囲】
【請求項１】
物質の屈折率実部が１以下となる波長帯域のＸ線を導波させるためのコアと、前記コアに前記Ｘ線を閉じ込めるためのクラッドと、を有するＸ線導波路であって、前記コアが、屈折率実部が異なる複数の物質からなる複数の基本構造が周期的に配されて形成されている周期性構造体を含み、前記コアと前記クラッド間に、前記コアを構成する複数の物質のうちの最も電子密度の高い物質よりも電子密度の低い物質からなる低電子密度層が設けられており、かつ前記クラッドと前記低電子密度層との界面における前記Ｘ線の全反射臨界角が、前記コアの周期性構造体の基本構造の周期性に起因するブラッグ角よりも大きいことを特徴とするＸ線導波路。
【請求項２】
前記低電子密度層の厚さが前記コアの周期性構造体の構造周期の自然数倍であることを特徴とする請求項１に記載のＸ線導波路。
【請求項３】
前記コアの周期構造の周期数が２０以上であることを特徴とする請求項１または２に記載のＸ線導波路。
【請求項４】
前記コアが有機物と無機物が周期的に配された周期性構造体であることを特徴とする請求項１乃至３のいずれか１項に記載のＸ線導波路。
【請求項５】
前記コアがメソポーラス材料を含むことを特徴とする請求項１乃至４のいずれか１項に記載のＸ線導波路。
【請求項６】
前記屈折率実部が異なる複数の物質のうち少なくとも一つの物質が酸化物であることを特徴とする請求項１乃至５のいずれか１項に記載のＸ線導波路。
【発明の詳細な説明】
【技術分野】
【０００１】
本発明は、コアとクラッドからなるＸ線導波路に関し、特にコアが周期性構造体からなるＸ線導波路に関するものである。
【背景技術】
【０００２】
数１０ｎｍ以下の短い波長の電磁波を扱う際、異物質間における電磁波に対する屈折率差が１０−４以下と非常に小さいため、全反射臨界角も非常に小さくなる。そのために、Ｘ線を含めた前記電磁波をコントロールするために、大型の空間光学系が用いられてきており、今でもなお主流となっている。空間光学系を形成している主な部品として、異なる屈折率の材料を交互に積層した多層膜反射鏡があり、ビーム整形、スポットサイズ変換、波長選択などの様々な役割を担っている。
【０００３】
主流であるこのような空間光学系に対し、従来のポリキャピラリのようなＸ線導波管は、その中にＸ線を閉じ込めて伝搬させるものである。近年では光学系の小型化、高性能化を目指し、薄膜や多層膜中に電磁波を閉じ込めて伝搬させる、Ｘ線導波路の研究が行われている。具体的には、二層の１次元の周期構造により導波層を挟み込んだ形の薄膜導波路（非特許文献２参照）の研究が行われている。また、全反射によりＸ線を閉じ込める形態の複数の薄膜Ｘ線導波路が隣接して配置されたＸ線導波路（非特許文献１参照）などの研究が行われている。
【先行技術文献】
【非特許文献】
【０００４】
【非特許文献１】Ｐｈｙｓｉｃａｌ  Ｒｅｖｉｅｗ  Ｂ，Ｖｏｌｕｍｅ  ６２，Ｎｕｍｂｅｒ  ２４，ｐ．１６９３９（２０００−ＩＩ）
【非特許文献２】Ｐｈｙｓｉｃａｌ  Ｒｅｖｉｅｗ  Ｂ，Ｖｏｌｕｍｅ  ６７，Ｎｕｍｂｅｒ  ２３，ｐ．２３３３０３（２００３）
【発明の概要】
【発明が解決しようとする課題】
【０００５】
しかしながら、上記の報告例には改善すべき課題があった。非特許文献１では、複数の導波路が積層した形態からなり、積層された一つ一つの導波路内に全反射によりＸ線を閉じ込めている。そのために、各導波路のクラッド材料として屈折率実部が小さい半面屈折率虚部の大きいＮｉを用いているので、各クラッドでのＸ線伝搬損失が大きくなる。さらに、隣接導波路間での導波モード結合が起こり導波路全体として数多くの連成モードが形成されるため、単一の導波モードを励起することが困難であるという問題が存在する。
【０００６】
また、非特許文献２では、クラッドとして設けられた多層膜のブラッグ反射によりコアにＸ線を閉じ込めるＸ線導波路が提案されている。多層膜が、ＮｉとＣにより構成されており、吸収の大きい金属材料を多数の層に用いているため多層膜中でのＸ線の吸収損失が大きくなる。さらに、この例のように多層膜のブラッグ反射によりコアへＸ線を閉じ込めるためには、非常に多くの層数を持つ多層膜をクラッドに用いなくてはならないという課題が存在する。
【０００７】
本発明は、この様な背景技術に鑑みてなされたものであり、Ｘ線の伝搬損失の低い導波モードを発現することが可能で、またＸ線の伝搬損失を変化させることが可能なＸ線導波路を提供するものである。
【課題を解決するための手段】
【０００８】
上記の課題を解決するＸ線導波路は、物質の屈折率実部が１以下となる波長帯域のＸ線を導波させるためのコアと、前記コアに前記Ｘ線を閉じ込めるためのクラッドと、を有するＸ線導波路であって、前記コアが、屈折率実部が異なる複数の物質からなる複数の基本構造が周期的に配されて形成されている周期性構造体を含み、前記コアと前記クラッド間に、前記コアを構成する複数の物質のうちの最も電子密度の高い物質よりも電子密度の低い物質からなる低電子密度層が設けられており、かつ前記クラッドと前記低電子密度層との界面における前記Ｘ線の全反射臨界角が、前記コアの周期性構造体の基本構造の周期性に起因するブラッグ角よりも大きいことを特徴とする。
【発明の効果】
【０００９】
本発明によれば、Ｘ線の吸収損失の低い導波モードを発現することが可能で、またＸ線の伝搬損失を変化させることが可能なＸ線導波路を提供することができる。
【図面の簡単な説明】
【００１０】
【図１】本発明のＸ線導波路の一実施形態を示す概略図である。
【図２】周期性構造体内でのＸ線電場強度分布を示す説明図である。
【図３】Ｘ線電場強度分布と伝搬損失の周期数依存性を示す図である。
【図４】低電子密度層による電場強度分布の変化を示す図である。
【図５】Ｘ線透過率と導波モードの選択透過性を示す図である。
【発明を実施するための形態】
【００１１】
以下、本発明の実施の形態について詳細に説明する。
【００１２】
図１は、本発明のＸ線導波路の一実施形態を示す概略図である。本発明に係るＸ線導波路は、物質の屈折率実部が１以下となる波長帯域のＸ線を導波させるためのコア１０１と、前記コアに前記Ｘ線を閉じ込めるためのクラッド１０２と、を有する。前記コア１０１が、屈折率実部が異なる複数の物質からなる複数の基本構造が周期的に配されて形成されている周期性構造体を含む。また、前記コア１０１と前記クラッド１０２間に、前記コアを構成する複数の物質のうちの最も電子密度の高い物質よりも電子密度の低い物質からなる低電子密度層１０３が設けられている。そして、前記クラッドと前記低電子密度層との界面における前記Ｘ線の全反射臨界角θＣが、前記コアの周期性構造体の基本構造の周期性に起因するブラッグ角θＢよりも大きいことを特徴とする。
【００１３】
本発明のＸ線導波路は、コア１０１に周期性構造体を用いることにより、その周期構造の周期性に起因する導波モードを利用することができるＸ線導波路である。クラッド１０２とコア１０１の界面に低電子密度層１０３を配することで、その導波モードのＸ線電場強度分布や伝搬損失を調整することができる。また、低電子密度層１０３の厚さを適切に設定することによって、周期性構造体（コア１０１）の周期性に起因する導波モードの伝搬損失を変化させることができる。
【００１４】
（Ｘ線）
本発明において、Ｘ線とは、物質の屈折率実部が１以下となる波長帯域の電磁波である。具体的には、本発明におけるＸ線とは、極端紫外光（Ｅｘｔｒｅｍｅ  Ｕｌｔｒａ  Ｖｉｏｌｅｔ（ＥＵＶ）光）を含む１００ｎｍ以下の波長の電磁波を指す。このような短波長の電磁波の周波数が非常に高く物質の最外殻電子が応答できないため、紫外光の波長以上の波長をもつ電磁波（可視光や赤外線）の周波数帯域と異なる。そして、Ｘ線に対しては物質の屈折率の実部が１より小さくなることが知られている。このようなＸ線に対する物質の屈折率ｎは一般的に、下記の式（１）
【００１５】
【数１】
2012068125.tif 000003
【００１６】
で表されるように、実数部の１からのずれ量δ、吸収に関係する虚数部の
【００１７】
【数２】
2012068125.tif 000004
【００１８】
を用いて表される。原子固有のエネルギー吸収端が寄与する場合を除き、一般に、δは物質の電子密度ρｅに比例するため電子密度の大きい物質ほど屈折率実部が小さくなる。また、屈折率実部は、
【００１９】
【数３】
2012068125.tif 000005
【００２０】
となる。さらに、電子密度ρｅは原子密度ρａと原子番号Ｚに比例する。このようにＸ線に対する物質の屈折率は複素数で表されるが、その実部を本明細書中では屈折率実部または屈折率の実部と称し、虚部を屈折率虚部または屈折率の虚部と称する。
【００２１】
屈折率実部が最大となる物質は真空であるが、一般的な環境下では気体でないほぼすべての物質に対して空気の屈折率実部が最大となる。本発明において屈折率実部が異なる２種以上の物質とは、多くの場合電子密度が異なる二種以上の物質であるということもできる。
【００２２】
（コアとクラッドの関係）
本発明のＸ線導波路は、コアとクラッドの界面における全反射によりＸ線をコアに閉じ込めてＸ線を導波させる。この全反射を実現するために、本発明のＸ線導波路は、コアの屈折率実部が低電子密度層の屈折率実部より大きいものである。
【００２３】
本発明において、クラッドと低電子密度層との界面の全反射臨界角は、図１に示す様に、クラッドと低電子密度層との界面からの角度として、θＣと表す。
【００２４】
（コア）
本発明のＸ線導波路は、コアに屈折率実部の異なる複数の物質からなる周期性構造体を用いることを特徴とする。コアが周期構造を有していることにより、導波路中に形成される導波モードが周期構造に起因したものとなる。このような異なる屈折率実部の周期構造は、周期数が無限の場合、伝搬定数とＸ線の角周波数との間でフォトニックバンドを形成し、周期性に起因する特定のモードのＸ線しかこの構造中には存在できないことになる。
【００２５】
前記周期性構造体は、基本構造が周期的に配列した構造体であり、１次元周期構造乃至３次元周期構造を例示することができる。具体的には、層状構造を基本構造としてそれらが積層した１次元周期構造、シリンダー状構造を基本構造としてそれらが配列した２次元周期構造、ケージ構造を基本構造としてそれらが配列した３次元周期構造である。
【００２６】
本発明のＸ線導波路内に形成される導波モードは、前記周期性構造体の周期構造の各次元に対応した多重反射に起因する。このような導波モードは周期性により形成されるので、Ｘ線の電場分布や電場強度分布の腹と節の位置は、基本構造を構成しているそれぞれの物質領域内の位置に一致する。その際、前記周期性構造体の電子密度の小さい物質にＸ線の電場強度が集中する導波モードの伝搬損失が他の導波モードに比べて小さくなり、その導波モードを選択的に取り出すことが可能となる。
【００２７】
図２は、周期性構造体内でのＸ線電場強度分布を示す説明図である。図２は、シリカ２０２中で、一方向に伸びるシリンダー状の空気の孔２０１が、孔の長さ方向（図中ｚ方向）に垂直な方向（ｘ−ｙ面内方向）で２次元三角格子構造を形成している周期性構造体中でのＸ線の電場強度分布の例を示す。図２では、実線により構造周期ｄを表し、シリンダー状の空気の孔２０１中の白黒の濃淡はＸ線の電場強度を表し、この材料中に形成される導波モードのうちの一つについての電場強度分布である。Ｘ線の伝搬方向は紙面に垂直な方向（ｚ方向）である。黒、白がそれぞれ電場強度の大、小に相当する。空気の孔２０１の中心部分は黒が強く、中心部分から孔の周囲の方向に黒から白へ傾斜して変化し、孔の周辺部分は白が強く表れている。電場強度の極大、極小となる領域が、ｘ方向及びｙ方向で周期的に繰り返されており、電場が周期性構造体の孔（周期性構造体の基本構造２０５）に集中することが確認できる。空気の孔２０１は、周期性構造体の基本構造２０５を表す。２０４は周期方向を表す。
【００２８】
（閉じ込め関係）
このような周期構造に起因する電場強度分布をクラッドによりコアに閉じ込めることにより、周期性に起因する導波モードを形成してＸ線を導波させることができる。そのために、本発明のＸ線導波路においては、周期性に起因する導波モード以外にも、コア全体を平均的な屈折率をもつ均一な媒質とした場合の導波モードが存在し、これを一様モードと称する。
【００２９】
一方、この一様モードに対し、本発明のＸ線導波路中で用いられる周期性に起因する導波モードは、近接するモードに比べて損失が少なく、位相がそろったものとなる。本発明のＸ線導波路は、クラッドとコアの界面における全反射により、一様モード以外に、上記の周期性に起因する導波モードを形成するために、構造周期２０３（ｄ）が次の式（２）を満たすように設計されている。
【００３０】
構造周期２０３（ｄ）は、図２のように、導波方向（伝搬方向、ｚ方向）に垂直な方向（ｘ−ｙ平面）で周期的に配されて形成される周期構造の周期（図２の破線の間隔）として定義し、その大きさはその周期構造によって異なる。また、前記周期構造の方向（図２におけるｘ−ｙ平面上で破線に垂直な方向）を、本明細書中では周期方向２０４と定義する。図２のように２次元周期構造の場合には、構造周期２０３及び周期方向２０４は複数存在することになる。構造周期２０３と周期方向２０４はＸ線回折によって測定することができる。特に、二つのクラッドによりコアが挟まれた配置となっている場合（図２）、図２の周期方向は、導波方向に垂直かつクラッドとコアの界面に垂直な方向と一致させる。
【００３１】
【数４】
2012068125.tif 000006
【００３２】
θＣ（°）はクラッドと低電子密度層の界面の全反射臨界角、θＢ−ｙ（°）は周期方向での構造周期ｄによるブラッグ角、λはＸ線の波長、
【００３３】
【数５】
2012068125.tif 000007
【００３４】
はコアの平均屈折率の実部である。
【００３５】
この条件により、本発明のＸ線導波路中には、一様モードだけでなく、周期性に起因する導波モードが存在することになる。周期性に起因する導波モードは、周期構造体が無限であると仮定した際に周期構造体の中に形成されるモードがクラッドで閉じ込める導波路構造により変調を受けたモードである。そのために、伝搬方向に垂直な面内における周期性に起因する導波モードの電場強度分布の電場強度が極大である腹の部分と節の部分は、それぞれ周期構造の基本構造に一致したものとなる。
【００３６】
このような周期性に起因する導波モードは、近接する一様モードよりも損失が小さくなるので、モード選択されたＸ線の導波が可能となる。図３は、Ｘ線電場強度分布と伝搬損失の周期数依存性を示す図である。図３（ａ）は、シリカと界面活性剤の層状構造を基本構造とする１次元周期性構造体をコアし、クラッドを金とした導波路の周期構造に起因する導波モードを示す。そして、周期構造に起因する導波モードのコア内での電場強度分布の有限要素法によるシミュレーション実験した結果である。図中のＥはＸ線の電場を、ｙは導波路断面の空間座標を表す。この導波モードの伝搬角度は周期性構造体のブラッグ角よりわずかに小さいものとなり、電場がコア中心付近に集中し、クラッドへの染み出しが少なく、位相プロファイルが制御された導波モードが実現される。図３（ｂ）に示すとおり、これら周期性に起因する導波モードの利点は、周期数が増えるほどその効果が顕著になって伝搬損失が低下するという点にある。本発明のＸ線導波路のコアの周期構造の周期数は２０以上、好ましくは５０以上が望ましい。
【００３７】
本発明のＸ線導波路のＸ線を閉じ込める次元は、膜状のコアをクラッドで挟み込んだ１次元のものであっても、導波方向に垂直な断面が円や方形等の形状のコアをクラッドで取り囲んだ２次元であってもよい。２次元閉じ込め型導波路では、Ｘ線が２次元的に導波路内に閉じ込められることから、１次元閉じ込め型より発散性が抑制され、かつ小さなビームサイズのＸ線ビームを取り出すことができる。また、周期性構造体が２次元構造（基本構造：シリンダー状構造）や３次元構造（基本構造：ケージ構造）である場合には、複数存在する周期方向の周期構造に起因する電場強度分布を、コア内により効率的に形成させることができる。すなわち、導波路断面で２次元的に位相プロファイルが制御されたＸ線ビームを提供することができる。
【００３８】
（クラッド材料）
クラッドと低電子密度層の界面におけるクラッド側の物質の屈折率実部をｎｃｌａｄｄｉｎｇ、低電子密度層の屈折率実部をｎｌｏｗ−ｅとする。この場合における、膜の面に平行な方向からの全反射臨界角θＣ（°）は、ｎｃｌａｄｄｉｎｇ＜ｎｌｏｗ−ｅとして、
【００３９】
【数６】
2012068125.tif 000008
【００４０】
と表される。本発明のＸ線導波路のクラッド材料は、導波路のその他の構造パラメータ、物性パラメータが、式（２）を満たすもので構成することができる。例えば、コアに三角格子状に空孔が閉じ込め方向における周期１０ｎｍで配列した二次元周期構造であるメソポーラスシリカを用い、低電子密度層にポリマー等の有機物を用いた場合、Ａｕ、Ｗ、Ｔａなどでクラッドを構成することができる。
【００４１】
このような構成とすることにより、本発明のＸ線導波路は周期性に起因し、位相制御され、損失が少ない導波モードを形成して、Ｘ線を導波させることができる。
【００４２】
（低電子密度層、周期性構造体との関係および厚さ）
本発明のＸ線導波路は、コアである周期性構造体とクラッド間に低電子密度層を配していることを特徴とする。この低電子密度層は、コアを構成する物質のうち最も電子密度の高い物質よりも電子密度の低い物質からなる材料で構成される。例えば、周期性構造体にメソポーラスシリカを用いた場合には、その最も電子密度の大きい物質であるシリカよりも電子密度の低い界面活性剤やポリマー等の有機物やＢ４Ｃ等の無機物などを低電子密度層の材料として用いる。前記低電子密度層によって、周期性構造体の多重反射に起因する導波モードの導波路の断面での電場強度分布プロファイルが変調され、その伝搬損失を適宜調整することができる。
【００４３】
前述のとおり（図３）、低電子密度層がない場合にはＸ線の電場強度分布がコアの中心に集中し、クラッド部への電場の染み出しによる損失の少ない、すなわち近接するモードに比べて伝搬損失の小さい導波モードが形成される。
【００４４】
図４は、コアにシリカと界面活性剤の多層の周期性構造体（構造周期１０ｎｍ）を用いたＸ線導波路の、コアとクラッドの間に低電子密度層としてポリマーを配したＸ線導波路の、有限要素法によるシミュレーション実験の結果を示す。図４（ａ）は、低電子密度層がない場合を示す。低電子密度層がある場合（厚さ４ｎｍ）は、図４（ｂ）に示すように、低電子密度層がない場合（図４（ａ））と比べて、導波モードのＸ線電場強度分布が変化することがわかる。コアの中心に集中していた電場強度分布がクラッドとの界面に集中してクラッドへのＸ線の染み出しが大きくなり、伝搬損失が他の近接するモードに比べて増大する。すなわち、周期性に起因する導波モードが選択的に透過してこないことを意味する。
【００４５】
一方、低電子密度層を周期性構造体の構造周期と一致する厚さに配した場合には、低電子密度層がない場合と同様にコア中心部に電場強度が集中し、周期性特有の導波モードの伝搬損失が近接する他の導波モードに比べて小さくなる（図４（ｃ））。シミュレーション実験の結果、低電子密度層の厚さがコアの周期性構造体の構造周期の自然数倍である場合に、近接するモードに比べて周期性特有の導波モードの伝搬損失が小さくなることが分かる。低電子密度層の厚さは、具体的には周期性構造体の構造周期の１から５倍が好ましい。
【００４６】
図５（ａ）は、低電子密度層の厚さを変化させた際の、伝搬角度の異なる各モードでの導波Ｘ線の透過率を示す。低電子密度層の厚さが増加することによって、周期性特有の導波モード自体の透過率が小さくなる。しかしながら、最も近い伝搬角度を有する導波モードの透過率との比は、低電子密度層の厚さと共に増大しており（図５（ｂ））、周期構造の多重反射に起因する導波モードがより選択的に導波路から透過してくることがわかる。そのため、低電子密度層の厚さは、周期性特有の導波モードの選択透過性能とその透過強度のトレードオフ関係から、必要とする光学性能に応じて適宜選択することができる。
【００４７】
（周期性構造体の材料）
本発明のＸ線導波路のコアに用いられる周期性構造体の材料は、特に限定はされることなく、従来の半導体プロセスによって作製される周期性構造体等を用いることができる。例えば、スパッタや蒸着法によって作製される多層膜や、フォトリソグラフィーや電子ビームリソグラフィー、エッチングプロセス、積層や貼り合わせ、などによって作製される周期性構造体等を用いることができる。また、周期性構造体を構成する物質に酸化物を用いることによって、酸化劣化を防ぐことができる。
【００４８】
本発明のＸ線導波路のコアとしては、特に、その製造工程の簡便性や規則性の高い周期構造の観点から、コアが有機物質と無機物質からなるメソ構造体膜であることが好ましい。また、前記コアがメソポーラス材料からなることが好ましい。
【００４９】
特に、有機無機多層膜やメソポーラス材料を好ましく用いることができる。多孔質材料は、ＩＵＰＡＣ（Ｉｎｔｅｒｎａｔｉｏｎａｌ  Ｕｎｉｏｎ  ｏｆ  Ｐｕｒｅ  ａｎｄ  Ａｐｐｌｉｅｄ  Ｃｈｅｍｉｓｔｒｙ）によって、その孔径により分類されている。孔径が２から５０ｎｍの多孔質材料は、メソポーラス材料に分類される。これらの材料は、主に酸化物の前駆体である反応液を基板上に塗布等のプロセスによって付与することによって、自己集合的に周期構造が形成される。そのため、従来の半導体プロセスの多数のプロセスを要せず、極めて簡便かつ高いスループットで作製することが可能である。また、数十ｎｍの周期性構造体を形成することは、従来の半導体プロセスでは極めて困難であり、特に２次元以上の周期性構造体を作製することはほぼ不可能であると言ってよい。
【００５０】
有機無機多層膜やメソポーラス材料の無機成分と有機成分（あるいは空孔）によって周期構造を形成している。無機成分には、無機酸化物が用いられることが好ましく、シリカ、酸化チタン、酸化ジルコニウム等を例示することができる。有機成分には、例えば界面活性剤に代表される両親媒性分子、シロキサンオリゴマーのアルキル鎖部分、あるいはシランカップリング剤のアルキル鎖部分等を挙げることができる。界面活性剤としては、Ｃ１２Ｈ２５（ＯＣＨ２ＣＨ２）４ＯＨ、Ｃ１６Ｈ３５（ＯＣＨ２ＣＨ２）１０ＯＨ、Ｃ１８Ｈ３７（ＯＣＨ２ＣＨ２）１０ＯＨ等を用いることができる。具体的には、界面活性剤として、東京化成工業のＴｗｅｅｎ  ６０や、ＢＡＳＦ社のＰｌｕｒｏｎｉｃ  Ｌ１２１、Ｐｌｕｒｏｎｉｃ  Ｐ１２３、Ｐｌｕｒｏｎｉｃ  Ｐ６５、Ｐｌｕｒｏｎｉｃ  Ｐ８５等の製品を用いることができる。それらの無機成分および有機成分を適切に選択することにより周期性構造体の周期構造の次元や構造周期（ブラッグ回折から得られる面間隔）を調整することができる。前駆体反応液を基板と接触保持して作製する水熱合成法の場合において、用いられる有機物に対する周期性構造体の構造を表１に例示する。
【００５１】
【表１】
2012068125.tif 000009
【００５２】
メソポーラス材料の場合、前駆体反応液の付与により、自己集合によって形成される際には、その細孔内部に有機物を含有している。これらの有機物は、焼成、有機溶媒による抽出、オゾン酸化処理等の従来公知の方法によって除去することができる。本発明においては、必要とする性能を有する限りにおいて、メソポーラス材料の細孔内に有機成分が残存していいても構わない。また、有機成分を除去することにより、Ｘ線の吸収成分が少なくなるため、より伝搬損失の小さいＸ線導波路を提供することができる。
【実施例１】
【００５３】
以下、実施例によって本発明をさらに詳細に説明する。
【００５４】
本実施例のＸ線導波路は、Ｓｉ基板上にスパッタでタングステンを成膜したものを下部クラッドとし、その上にゾルゲル法により多層膜である有機無機多層膜のコアを作製し、さらにスパッタで上部クラッドを形成する。スパッタプロセスの前後において、低電子密度層としてポリスチレンを塗布によって配する。
【００５５】
本実施例では、層状構造をもつメソ構造体膜（有機無機多層膜）の無機物がシリカである。この有機無機多層膜を含む本実施例のＸ線導波路の作製方法は、以下のような工程が例として挙げられる。
【００５６】
（ａ）クラッド層とポリスチレン層の形成
Ｓｉ基板上にマグネトロンスパッタリングによってタングステンを２０ｎｍの厚さに形成した後、スピンコートによってポリスチレン層を形成する。
【００５７】
（ｂ）メソ構造体膜の前駆体溶液調製
層状構造を持つシリカメソ構造体膜は、ディップコート法で調製される。メソ構造体の前駆体溶液は、エタノール、０．０１Ｍ塩酸、テトラエトキシシランを加え２０分間混合した溶液に、ブロックポリマーのエタノール溶液を加え、３時間攪拌することにより調製される。
ブロックポリマーは、エチレンオキサイド（２０）プロピレンオキサイド（７０）エチレンオキサイド（２０）：（以降、ＥＯ（２０）ＰＯ（７０）ＥＯ（２０）と記載する（カッコ内は、各ブロックの繰り返し数））を用いる。
エタノールにかえてメタノール、プロパノール、１，４−ジオキサン、テトラヒドロフラン、アセトニトリルを使用することも可能である。混合比（モル比）は、テトラエトキシシラン：１．０、塩酸：０．００１１、エタノール：５．２、ブロックポリマー：０．０２６、エタノール：３．５とする。溶液は、膜厚調整の目的で適宜希釈して使用する。
【００５８】
（ｃ）メソ構造体膜の成膜
洗浄した基板に、ディップコート装置を用いて０．５から２ｍｍｓ−１の引き上げ速度でディップコートを行う。このときの温度は、２５℃、相対湿度は、４０％である。製膜後、膜は、２５℃、相対湿度５０％の恒温恒湿槽で２４時間保持される。
【００５９】
（ｄ）メソ構造体膜の評価
調製されたメソ構造体膜をブラッグ−ブレンターノ配置のエックス線回折分析を行う。その結果、このメソ構造体膜は、シリカとブロックポリマーの層状構造からなり、基板面の法線方向に高い秩序性をもち、その面間隔は、１０ｎｍであることが確認される。その膜厚はおよそ５００ｎｍである。
【００６０】
（ｅ）ポリスチレン層とクラッド層の形成
ポリスチレンをスピンコートによって塗布した後、マグネトロンスパッタリングによってタングステンを４ｎｍ形成する。
【００６１】
得られたＸ線導波路は、コアがクラッドにより挟まれた形となっており、コアとクラッドの界面での全反射によりＸ線をコアに閉じ込めるものである。この構成によれば、コアである多層膜の周期と、それをなす物質の屈折率実部の関係が式（２）を満たしている。８ｋｅＶのＸ線に対して、Ｘ線はクラッドとコアとの界面における全反射によりコア中に閉じ込められ、閉じ込められたＸ線が多層膜のもつ１次元の周期性の影響を受けた導波モードを形成することができる。クラッドと低電子密度層の界面における全反射臨界角は０．５３°である。コアの周期性構造体の基本構造の周期性に起因するブラッグ角は０．４４°である。
【００６２】
図４（ａ）は周期性に起因した最低次の導波モードの電場強度分布である。電場強度の極大値の数はメソ構造体膜の周期数に一致し、その値は、コアの中心付近ほど強くなっていることがわかる。また、この導波モードは損失が小さいので効率の良い導波路を実現できることになる。
【００６３】
この導波路構成において、クラッド形成プロセス前後において、スピンコート等によって低電子密度層としてポリスチレン層を形成すると、その厚さに応じて周期性に起因した導波モードの伝搬損失（透過率）が変化する（図４（ｂ）と（ｃ））。低電子密度層の厚さが１０ｎｍの自然数倍の時には、周期性起因の導波モードが選択的に透過することが導波路からの透過Ｘ線の遠視野回折パターンによって確認することができる。
【実施例２】
【００６４】
本実施例のＸ線導波路は、Ｓｉ基板上に、タングステンからなるクラッドがコアを挟み込む形となっており、そのクラッドとコアの間にクラッド形成プロセス前後に、低電子密度層としてポリイミドを塗布によって配するものである。クラッドはスパッタ法により成膜され、コアはメソポーラス材料である。
【００６５】
このメソポーラス材料は、Ｘ線の導波方向に垂直な方向（ｘｙ面内方向）で有機物よりなる孔が２次元周期構造を形成している。孔以外の部分の材料はシリカである、メソポーラスシリカである。このメソポーラスシリカを含む本実施例のＸ線導波路の作製方法を、以下の（ａ）から（ｅ）に示す。
【００６６】
（ａ）クラッド層とポリイミド層の形成
Ｓｉ基板上にマグネトロンスパッタリングによってタングステンを２０ｎｍ形成した後、スピンコートによってポリイミド層を形成する。
【００６７】
（ｂ）メソ構造体膜の前駆体溶液調製
２Ｄヘキサゴナル構造を持つメソポーラスシリカ膜は、ディップコート法で調製される。メソ構造体の前駆体溶液は、エタノール、０．０１Ｍ塩酸、テトラエトキシシランを加え２０分間混合した溶液にブロックポリマーのエタノール溶液を加え、３時間攪拌することで調製される。
ブロックポリマーは、エチレンオキサイド（２０）プロピレンオキサイド（７０）エチレンオキサイド（２０）：（以降、ＥＯ（２０）ＰＯ（７０）ＥＯ（２０）と記載する（カッコ内は、各ブロックの繰り返し数））を用いる。
エタノールにかえてメタノール、プロパノール、１，４−ジオキサン、テトラヒドロフラン、アセトニトリルを使用することも可能である。混合比（モル比）は、テトラエトキシシラン：１．０、塩酸：０．００１１、エタノール：５．２、ブロックポリマー：０．００９６、エタノール：３．５とする。溶液は、膜厚調整の目的で適宜希釈して使用する。
【００６８】
（ｃ）メソ構造体膜の成膜
洗浄した基板に、ディップコート装置を用いて０．５から２ｍｍｓ−１の引き上げ速度でディップコートを行う。このときの温度は、２５℃、相対湿度は、４０％である。製膜後、膜は、２５℃、相対湿度５０％の恒温恒湿槽で２４時間保持される。
【００６９】
（ｄ）メソポーラスシリカ膜の評価
調製されたメソ構造体膜をブラッグ−ブレンターノ配置のエックス線回折分析を行う。その結果、このメソ構造体膜は，基板面の法線方向に高い秩序性をもち、その面間隔つまり閉じ込め方向における周期が、１０ｎｍであることが確認される。その膜厚はおよそ４８０ｎｍである。
【００７０】
（ｅ）ポリイミド層とクラッド層の形成
ポリイミドをスピンコートによって塗布した後、マグネトロンスパッタリングによってタングステンを４ｎｍ形成する。
【００７１】
得られたＸ線導波路は、周期は１０ｎｍという値のために、式（２）を満たしている。１７．５ｋｅＶのＸ線に対して、Ｘ線はクラッドとコアとの界面における全反射によりコア中に閉じ込められ、閉じ込められたＸ線がメソポーラスシリカのもつ２次元の周期性の影響を受けた導波モードを形成することができる。クラッドと低電子密度層の界面における全反射臨界角は０．２５°である。コアの周期性構造体の基本構造の周期性に起因するブラッグ角は０．２０°である。
【００７２】
このＸ線導波路の構成において、クラッド形成プロセス前後において、スピンコート等によって低電子密度層としてポリスチレン層を形成すると、その厚さに応じて周期性に起因した導波モードの伝搬損失（透過率）が変化する。低電子密度層の厚さが１０ｎｍの自然数倍の時には、周期性起因の導波モードが選択的に透過することが導波路からの透過Ｘ線の遠視野回折パターンによって確認することができる。
【実施例３】
【００７３】
本施例のＸ線導波路は、実施例１のＸ線導波路のコアである２次元周期構造のメソポーラスシリカを、３次元周期構造の酸化ジルコニウムメソ構造体膜に変えたものである。本実施例のＸ線導波路の作製方法を、以下の（ａ）から（ｅ）に示す。
【００７４】
（ａ）クラッド層とポリスチレン層の形成
Ｓｉ基板上にマグネトロンスパッタリングによってタングステンを２０ｎｍ形成した後、スピンコートによってポリスチレン層を形成する。
【００７５】
（ｂ）酸化ジルコニウムメソ構造体膜前駆体溶液の調製
３Ｄキュービック構造を持つ酸化ジルコニウムメソ構造体膜は、ディップコート法で調製される。エタノール溶媒にブロックポリマーを溶解した後、塩化ジルコニウム（ＩＶ）を滴下する。さらに水を加え攪拌して調製する。混合比（モル比）は、塩化ジルコニウム（ＩＶ）：１、ブロックポリマー：０．００５、水：２０、エタノール：４０とする。ブロックポリマーは、ＥＯ（１０６）ＰＯ（７０）ＥＯ（１０６）を用いる。
【００７６】
（ｃ）メソ構造体膜の製膜
洗浄した基板に、ディップコート装置を用いて０．５から２ｍｍｓ−１の引き上げ速度でディップコートを行う。このときの温度は、２５℃、相対湿度は、４０％である。製膜後、膜は、２５℃、相対湿度５０％の恒温恒湿槽で２週間保持される。
【００７７】
（ｄ）評価
調製されたメソ構造体膜をブラッグ−ブレンターノ配置のエックス線回折分析を行う。その結果、このメソ構造体膜は，基板面の法線方向に高い秩序性をもち、その面間隔は、１１ｎｍであることが確認される。その膜厚は、およそ３８５ｎｍである。
【００７８】
（ｅ）ポリスチレン層とクラッド層の形成
ポリスチレンをスピンコートによって塗布した後、マグネトロンスパッタリングによってタングステンを４ｎｍ形成する。
【００７９】
得られたＸ線導波路は、周期は１１ｎｍという値のために、式（２）を満たしている。１０ｋｅＶのＸ線に対して、Ｘ線はクラッドとコアとの界面における全反射によりコア中に閉じ込められ、閉じ込められたＸ線が酸化ジルコニウムメソ構造体の持つ３次元の周期性の影響を受けた導波モードを形成することができる。クラッドと低電子密度層の界面における全反射臨界角は０．４１°である。コアの周期性構造体の基本構造の周期性に起因するブラッグ角は０．３２°である。
【００８０】
このＸ線導波路構成において、クラッド形成プロセス前後において、スピンコート等によって低電子密度層としてポリスチレン層を形成すると、その厚さに応じて周期性に起因した導波モードの伝搬損失（透過率）が変化する。低電子密度層の厚さが１１ｎｍの自然数倍の時には、周期性起因の導波モードが選択的に透過することが導波路からの透過Ｘ線の遠視野回折パターンによって確認することができる。
【実施例４】
【００８１】
本実施例のＸ線導波路は、Ｓｉ基板上にスパッタでタングステンを成膜したものを下部クラッドとし、その上にスパッタによりＢ４ＣとＡｌ２Ｏ３からなる多層膜を作製し、さらにスパッタで上部クラッドを形成する。多層膜作製前後において、低電子密度層としてＡｌ２Ｏ３よりも電子密度の低いＢ４Ｃをスパッタによって配する。
【００８２】
本実施例のＸ線導波路の作製方法は、スパッタ法による以下のような工程が挙げられる。
【００８３】
（ａ）クラッド層とＢ４Ｃ層の形成
Ｓｉ基板上にマグネトロンスパッタリングによってタングステンを２０ｎｍの厚さに形成した後、さらにマグネトロンスパッタリングによってＢ４Ｃ層を形成する。
【００８４】
（ｂ）多層膜の形成
マグネトロンスパッタリングによってＡｌ２Ｏ３、Ｂ４Ｃの順に交互に成膜して多層膜を作製する。Ａｌ２Ｏ３とＢ４Ｃの厚さは、それぞれ３．６ｎｍと１４．４ｎｍとし、多層膜の最下部、及び最上部の層はＡｌ２Ｏ３とする。Ａｌ２Ｏ３とＢ４Ｃは、それぞれ１０１層と１００層を形成する。
【００８５】
（ｃ）Ｂ４Ｃ層とクラッド層の形成
マグネトロンスパッタリングによってＢ４Ｃを形成した後、マグネトロンスパッタリングによってタングステンを４ｎｍ形成する。
【００８６】
得られたＸ線導波路は、コアがクラッドにより挟まれた形となっており、コアとクラッドの界面での全反射によりＸ線をコアに閉じ込めるものである。この構成によれば、コアである多層膜の周期と、それをなす物質の屈折率実部の関係が式（２）を満たしている。８ｋｅＶのＸ線に対して、Ｘ線はクラッドとコアとの界面における全反射によりコア中に閉じ込められ、閉じ込められたＸ線が多層膜のもつ１次元の周期性の影響を受けた導波モードを形成することができる。クラッドと低電子密度層の界面における全反射臨界角は０．５１°である。コアの周期性構造体の基本構造の周期性に起因するブラッグ角は０．２０°である。
【００８７】
このＸ線導波路の構成において、クラッド形成プロセス前後において、スパッタによって低電子密度層としてＢ４Ｃ層を形成すると、その厚さに応じて周期性に起因した導波モードの伝搬損失（透過率）が変化する。低電子密度層の厚さが１８ｎｍの自然数倍の時には、周期性起因の導波モードが選択的に透過することが導波路からの透過Ｘ線の遠視野回折パターンによって確認することができる。
【産業上の利用可能性】
【００８８】
本発明にかかるＸ線導波路は、位相プロファイルが制御されたＸ線ビームを提供することが可能となり、さらにその選択性や透過率などの光学特性を調整することができ、Ｘ線を用いた分析技術等に有用である。
【符号の説明】
【００８９】
１０１  コア（周期性構造体）
１０２  クラッド
１０３  低電子密度層
２０１  孔
２０２  シリカ
２０３  構造周期ｄ
２０４  周期方向
２０５  基本構造
【図１】
2012068125.tif 000010
【図２】
2012068125.tif 000011
【図３】
2012068125.tif 000012
【図４】
2012068125.tif 000013
【図５】
2012068125.tif 000014